ПОКРЫТИЕ ИЗ ИСТИРАЕМОГО МАТЕРИАЛА С НИЗКОЙ ПОВЕРХНОСТНОЙ ШЕРОХОВАТОСТЬЮ

1. Истираемое покрытие для газотурбинного двигателя, отличающееся тем, что оно содержит слой из истираемого материала, неровности на поверхности которого заделываются термически связанными керамическими зернами, при этом свободная поверхность слоя истираемого материала имеет невысокую шероховатость.
2. Истираемое покрытие по п. 1, гладкая свободная поверхность которого имеет шероховатость ниже 6 мкм, в частности, ниже микрона.
3. Истираемое покрытие по п. 1, поверхностный слой которого содержит, по меньшей мере, один из следующих материалов: оксид алюминия, диоксид циркония, иттрийсодержащий диоксид циркония, муллит или иттрин.
4. Истираемое покрытие по п. 1, слой истираемого материала которого является пористым и содержит сплав состава MCrAlY c М, выбираемым из Ni, Co Nico или CoNi, оксида циркония, соединения Ni-графит.
5. Истираемое покрытие по п. 1, керамический материал которого проникает в истираемый слой на глубину от 50 до 1000 мкм.
6. Способ для нанесения истираемого покрытия по п. 1, содержащий после осуществления истираемого слоя на подложке, стадию нанесения порошка керамического материала, затем термообработки покрытия для связывания порошка.
7. Способ по п. 6, по которому крупность керамического порошка составляет от 0,1 до 15 мкм и ниже размера пор истираемого материала.
8. Способ по п. 6, по которому названный порошок наносится в виде шликера, содержащего суспензию порошка в воде, возможно, с диспергатором и связующим.
9. Способ по п. 6, при котором спекание осуществляется при температуре ниже 1200°С.
10. Способ по одному из пп. 6-8, при котором спекание осуществляется наведением лазерного пучка или другого средства, обеспечивающего местный нагрев.